(57)【特許請求の範囲】
【請求項１】
柱状のタバコ充填材と、該柱状タバコ充填材の外周を巻装する、パルプをベースとする内側巻紙と、前記内側巻紙の外周を巻装する、パルプをベースとする外側巻紙から構成されるタバコ部を有し、前記内側巻紙の熱伝導度が０．５０〜０．５６Ｗ・Ｋ-1ｍ-1であり、前記外側巻紙の熱伝導度が０．５Ｗ・Ｋ-1ｍ-1未満である低延焼性シガレット。
【請求項２】
タバコ部が、５５ｍｇ／分以上の重量燃焼速度または５．０ｍｍ／分以上の自然燃焼線速度を示す請求項１に記載のシガレット。
【請求項３】
内側巻紙が、０〜０．５重量％の填料を含有する請求項１に記載のシガレット。
【請求項４】
内側巻紙が、０〜０．５重量％の填料を含有する請求項２に記載のシガレット。
【請求項５】
内側巻紙が、５〜３０コレスタ単位の通気度を有する請求項１ないし４のいずれか１項に記載のシガレット。
【請求項６】
外側巻紙が、０．２９〜０．４５Ｗ・Ｋ-1ｍ-1の熱伝導度を有する請求項１ないし５のいずれか１項に記載のシガレット。
【発明の詳細な説明】
【０００１】
【発明の属する技術分野】
本発明は、本発明は、着火されたシガレットが喫煙者の不注意等により火災を起こしにくいように、その燃焼部から周囲に延焼しにくい低延焼性のシガレットに関する。
【０００２】
【従来の技術】
シガレットが喫煙者の不注意等により床等に落下した場合、その燃焼部から延焼しにくいように、タバコ巻紙に幅が２〜２０ｍｍのセルロース紙製バンドを設けて自己消火性を付与したシガレット（特開昭６３−８５２００号公報）や、タバコ巻紙に難燃性物質を塗布したバンドを設けたシガレット（特開平７−３００７９５号公報）等が提案されている。また、不燃材を貼着したタバコ巻紙も知られている。これらの技術は、タバコ巻紙に燃焼性の高い領域と燃焼性の低い領域を設けることにより、燃焼性の高い領域では通常の喫煙が行えるが、燃焼性の低い領域でシガレットに接触する物質が存在すると、シガレットが自己消火するという知見に基づく。
【０００３】
また、時間当たりの副流煙量を減少させることを目的としてシガレットの燃焼速度を低下させると、自己消火しやすいシガレットが提供できることも従来からよく知られている。かかるシガレットとして、填料の配合量の少ない巻紙を内側巻紙とし、通常の巻紙を外側巻紙としてこれらにより刻みタバコを巻装したシガレットが提案されている（日本国特許第２５７２４８８号明細書）。
【０００４】
しかしながら、不燃性の領域が存在する巻紙を用いる場合には、燃えにくい部分と燃えやすい部分があるという点で喫煙時に不自然な吸引が必要であったり、喫味も一定にならない。また燃焼速度を下げて自己消火性（低延焼性）を図るという方法は、巻紙の通気度を低下させることにより達成しようとしていたため、巻紙からのベンチレーション効果が低下し、そのため喫味変化をもたらし、通常の喫煙者にとっては違和感を感じてしまうという問題がある。また巻紙の通気度低下によるベンチレーション低下の影響を防ぐためシガレットにフィルターを装着して、フィルターチップペーパーに開孔することによりベンチレーションを補う方法も知られているが、フィルターチップペーパーの開孔は製造コストがかかってしまう。
【０００５】
また、特開昭６０−５９１９９号公報は、低い発火傾向を有する喫煙物品を提供するために、それぞれ特定の範囲のＢＭＩ（burn rate index）値を有する２つの包装材でタバコカラムを包装することを開示している。２つの包装材のうち、内側の包装材は、通気度が１コレスタ単位と低いものである。いずれにしろ、特開昭６０−５９１９９号公報には、巻紙の熱伝導度がシガレットの延焼性に関係することについては開示も示唆もされていない。
【０００６】
【発明が解決しようとする課題】
本発明は、通常のシガレットと同様軸方向における燃焼速度が同じである低延焼性のシガレットを提供することを目的とする。
【０００７】
【課題を解決するための手段】
本発明者らは、上記目的を達成するために鋭意研究した結果、タバコ充填材を２つの巻紙で巻装すること、すなわち、１枚では火が立消えてしまう巻紙、具体的には熱伝導度が０．５Ｗ・Ｋ-1・ｍ-1以上の巻紙（内側巻紙）でタバコ充填材を直接包み、さらにその内側巻紙を従来知られている中でも燃焼性の高い巻紙、具体的には、熱伝導度が０．５Ｗ・Ｋ-1・ｍ-1未満の巻紙（外側巻紙）でさらに包むことにより、２つの巻紙で巻装する従来技術とは異なり、燃焼速度が同じでありながら、延焼性の低いシガレットを得ることができることを見いだした。本発明は、この知見に基づく。
【０００８】
すなわち、本発明によれば、柱状のタバコ充填材と、該柱状タバコ充填材の外周を巻装する、パルプをベースとする内側巻紙と、前記内側巻紙の外周を巻装する、パルプをベースとする外側巻紙から構成されるタバコ部を有し、前記内側巻紙の熱伝導度が０．５０〜０．５６Ｗ・Ｋ-1ｍ-1であり、前記外側巻紙の熱伝導度が０．５Ｗ・Ｋ-1ｍ-1未満である低延焼性シガレットが提供される。
【０００９】
本発明のシガレットは、そのタバコ部が５５ｍｇ／分以上の重量燃焼速度または５．０ｍｍ／分以上の自然燃焼線速度を示し得る。
【００１０】
本発明において、内側巻紙は、０〜０．５重量％の填料を含有することができ、また内側巻紙は、５〜３０コレスタ単位の通気度を有することが好ましい。
【００１１】
【発明の実施の形態】
以下、本発明をより詳しく説明する。
【００１２】
本発明のシガレットは、柱状タバコ充填材を２つの巻紙（内側巻紙および外側巻紙）により巻装したタバコ部を有する。すなわち、本発明のシガレットにおいて、タバコ充填材は、それぞれ特定の熱伝導度を有する内側巻紙と外側巻紙からなる巻装材により巻装されている。巻紙の熱伝導度は、ベースのパルプに添加する填料（通常は炭酸カルシウムや水酸化マグネシウム等）およびパルプ量の増減や紙層構造の制御等により行うことができる。
【００１３】
本発明に用いる内側巻紙は高い熱伝導度が高い（０．５０〜０．５６Ｗ・Ｋ-1・ｍ-1）ことにより特徴付けられている。具体的には、内側巻紙は、亜麻パルプや木材パルプ等のパルプから構成されるベースとなる巻紙に填料（通常は、炭酸カルシウムや水酸化マグネシウム等が用いられる）を添加しないか極微量（０．５重量％以下）添加するだけで構成されるものである。クエン酸塩等の燃焼調節剤も添加しない方が好ましい。内側巻紙の坪量については、特に制限はないが、通常１５〜３５ｇ／ｍ2程度であることが好ましい。本発明において、内側巻紙の通気度には、格別の制限はないが、外巻紙との組合せによっては通気度が高いことが望ましい。内側巻紙の通気度は、５〜３０コレスタ単位であることが好ましく、１０〜３０コレスタ単位であることがより好ましい。内側巻紙の通気度が高いと、巻紙からシガレット内に導入される空気の量がより増加し、主流煙がより希釈され、一酸化炭素の量がそれだけ減少する。また、内側巻紙の通気度が高いと、巻紙からシガレット内に導入される空気の量が増加するので、チップペーパーに穿設されるベンチレーション孔の数を減少させることができる。
【００１４】
外側巻紙は、その熱伝導度が０．５Ｗ・Ｋ-1ｍ-1未満である。外側巻紙は、亜麻パルプや木材パルプ等のパルプをベースとするものであり、例えばクエン酸またはその塩（例えば、ナトリウム塩またはカリウム塩）等の燃焼調節剤を１％〜５重量％含有することが好ましい。本発明において、外側巻紙は、通常、０．２５Ｗ・Ｋ-1ｍ-1以上の熱伝導度を有し得る。本外側巻紙は、０．２９〜０．４５Ｗ・Ｋ-1ｍ-1の範囲内の熱伝導度を有することが好ましく、０．２９〜０．３５Ｗ・Ｋ-1ｍ-1の範囲内の熱伝導度を有することがより好ましい。一般的に、外側巻紙の坪量は２０〜７０ｇ／ｍ2程度であり、通気度は１０コレスタ単位から１００コレスタ単位程度であることが好ましい。外側巻紙は、炭酸カルシウムや水酸化マグネシウム等の填料を１０質量％〜６０質量％の割合で含有することが好ましい。
【００１５】
本発明において、タバコ充填材は、タバコ刻み等シガレットに通常使用されているものであり、その充填密度も従来のシガレットにおけるものと異なるものではない。
【００１６】
本発明のシガレットは、タバコ部の一端に通常のフィルターを備えることができる。
【００１７】
本発明のシガレットは、タバコ充填材を直接巻装する内側巻紙の熱伝導度において従来技術のシガレットと明確に区別される。また、内側巻紙の通気度を格別に制限する必要がない点も本発明の特徴といえる。つまり、内側巻紙と外側巻紙との総通気度の減少を、内巻紙通気度を５コレスタから３０コレスタ程度（コレスタ通気度は、国際基準ＩＳＯ２９６５に規定されている）まで上げることにより、従来の二重巻紙シガレットにおける巻紙からのベンチレーション作用が低いという問題を解決することができる。また本発明は、外巻紙に高燃焼性の巻紙を用いることも特徴の一つであって、それにより難燃性内巻紙の燃焼を助ける効果も奏される。
【００１８】
かかる構成のタバコ部を有する本発明のシガレットは、そのタバコ部が５５ｍｇ／分以上の重量燃焼速度または５．０ｍｍ／分以上の自然燃焼線速度を示し得る。
【００１９】
以下本発明の実施例を説明する。
【００２０】
下記表１に示す仕様のシガレットＡ〜Ｌを常法により製造した。シガレットＡ〜Ｊは比較例であり、シガレットＫ〜Ｌが本発明品である。両者の異なる点は、巻紙の仕様と巻紙の構成のみである。各巻紙の坪量、填料（炭酸カルシウム）の量（重量％）、燃焼調節剤（クエン酸カリウム）の量（重量％）、熱伝導度および通気度を表１に示す。熱伝導度は、非定常平面熱源法により測定した。
【００２１】
いずれのシガレットも、タバコ刻みは通常の商用アメリカンブレンド（充填密度２１８ｍｇ・ｃｍ-3）であり、シガレットの円周は、２４．８ｍｍであり、シガレットの長さは、８４ｍｍであった。これらシガレットについて、重量燃焼速度、線燃焼速度および着火率を測定した。シガレットの重量燃焼速度と線燃焼速度は、シガレットを横置きにし、無風状態で測定した。表２中の着火率については、米国国立標準技術研究所（ＮＩＳＴ）で報告された模擬着火試験方法（Mock-Up Ignition MethodおよびCigarette Extinction Test Method；Ohelemiller, T. J., Villa, K. M., Braun, E., Eberhard, K. R., Harris, Jr., R. H. Lawson, J. R., and Gann. R. G., "Test Methods for Quantifying the Propensity of Cigarettes to Ignite Soft Furnishings", NIST Special Publication 851参照）を用いて測定した結果を示す。より具体的には、表２における「＃ダックマテリアル」は、Mock-Up Ignition Methodによる試験結果を示すものであり、立てた状態で１５ｍｍ自然燃焼させた状態のシガレット４８本を＃６ダックマテリアルに横向きに静置し、この状態で放置した際に綿布を着火させたシガレット本数のパーセンテージを示している。また、表２における「フィルターペーパー」は、Cigarette Extinction Test Methodによる測定結果を示すものであり、立てた状態で１５ｍｍ自然燃焼させた状態のシガレット１６本をWhatman Ｎｏ．２フィルターペーパーを１０枚重ねた上に横向きに静置し、この状態で放置した際に、途中で立消えせず根元まで燃焼したシガレット本数のパーセンテージを示す。
【００２２】
【表１】
0003785144.tif 000002
【表２】
0003785144.tif 000003
表２に示す結果から明らかなように、本発明品は重量燃焼速度を従来品のシガレットと同様に保ちながら極めて低い着火率を有している。
【００２３】
以上述べたように、本発明によれば、軸方向における燃焼速度が同じである低延焼性のシガレットが提供される。本発明のシガレットは、軸方向における燃焼速度が同じであるので、喫煙中の喫味変化は生じない。